(57)【要約】【課題】十分な目隠し効果を持ち且つ室内の明るさを保つことが可能な目隠し用シートを提供する。【解決手段】基材２と、基材２上に形成されたマット層１とを備えた目隠し用シートであって、マット層１は、微粒子１１とバインダー樹脂１２を含み、微粒子の平均粒子径が８〜２０μｍ、粒子径分布の変動係数１２％以下である。微粒子の含有量は、好適には１２〜２５重量%バインダー樹脂１００重量部に対して２０〜６５重量部である。また好ましくは、微粒子の平均粒子径は、マット層の厚みより大きい。【選択図】図１
2015033815.tif 000002
【特許請求の範囲】
【請求項１】
基材と、前記基材上に形成されたマット層とを備えた目隠し用シートであって、前記マット層は、バインダー樹脂と微粒子を含み、前記微粒子の平均粒子径が８〜２０μｍ、前記微粒子の粒子径分布の変動係数１２％以下であることを特徴とする目隠し用シート。
【請求項２】
前記バインダー樹脂１００重量部に対し、前記微粒子の含有量が２０〜６５重量部であることを特徴とする請求項１記載の目隠し用シート。
【請求項３】
前記微粒子の平均粒子径が、前記マット層の厚みより大きいことを特徴とする請求項１または２に記載の目隠し用シート。
【請求項４】
前記マット層表面の鉛筆硬度（ＪＩＳ−Ｋ５６００−５−４：１９９９）がＨ以上であることを特徴とする請求項１ないし３のいずれか１項に記載の目隠し用シート。
【請求項５】
部屋の内外を隔てるガラス窓又はガラス戸の内側に貼着される目隠し用シートであって、基材と、前記基材上に形成されたマット層と、前記基材のマット層が形成された面と反対側の面に形成された粘着層とを有し、前記マット層は、バインダー樹脂と微粒子を含み、前記微粒子の平均粒子径が８〜２０μｍ、前記微粒子の粒子径分布の変動係数が１２％以下であることを特徴とする目隠し用シート。
【発明の詳細な説明】
【技術分野】
【０００１】
本発明は、窓ガラスや間仕切りなどに用いられる目隠しシートに関する。
【背景技術】
【０００２】
近年、商業施設の大面積透明窓ガラス等の一部等を目隠しするために、目隠し用シートを貼合することが行われている。この目隠し用シート（特許文献１参照）は、目隠し効果に加えて外部の光をある程度透過すること、すなわち明るさを保つことや、耐久性の高さ（傷つきにくさ）が要求される。シートの基材の表面には微細な凹凸が有り、透過光線が散乱されるので外からの視界が妨げられる。
【０００３】
一般に、目隠し用シートは、基材表面に微細な凹凸を施している。その凹凸を施す方法にはいくつかあり、代表的な方法として、基材表面に砂を打ち付け基材表面を荒らすサンドブラスト法、凹凸形状を有する金属彫刻ロールと弾性ロールとの間に基材を通すエンボス加工や、基材表面に塗料を塗布乾燥しマット層を設ける塗工法がある。近年は量産性に優れた塗工法をとることが多い。
【０００４】
この塗工法によるマット層は、主にバインダーとなる樹脂と微粒子の混合物であり、微粒子の粒子径や添加量を適切に選択することによって目隠し効果（ヘーズ）を得ることができる。
【先行技術文献】
【特許文献】
【０００５】
【特許文献１】特表２００９−５３０１４７号公報
【発明の概要】
【発明が解決しようとする課題】
【０００６】
目隠し用シートには、目隠し効果があることに加えて、目隠し用シートを貼着した室内の明るさを損ねないことも要求される。すなわち目隠し効果が高いことによって、外から室内に入る外光が妨げられると室内が暗くなるため、目隠し効果を有しながら、且つ全光線透過率が高い目隠し用シートが望まれている。
【０００７】
しかし高いヘーズと高い全光線透過率は必ずしも両立しないため、両者を備えた目隠し用シートはいまだ提供されていない。
【０００８】
そこで本発明は、基材表面のマット層において、目隠し効果（ヘーズ）と明るさ（全光線透過率）を保った目隠しシートを提供することを目的とする。
【課題を解決するための手段】
【０００９】
本発明者らは上記課題を解決すべく鋭意研究した結果、マット層の微粒子として粒子径が比較的大きく、その変動係数が１２％以下である微粒子を選択した。このように変動係数が比較的小さい粒子を使用することで、比較的少ない添加量で、目隠し効果（ヘーズ）と高い全光線透過率を実施できることを見出し、本発明に至ったものである。
【００１０】
すなわち、本発明の目隠し用シートは、基材と、前記基材上に形成されたマット層とを備えた目隠し用シートであって、前記マット層は、バインダー樹脂と微粒子を含み、前記微粒子の平均粒子径が８〜２０μｍ、前記微粒子の粒子径分布の変動係数１２％以下であることを特徴とするものである。
【００１１】
また、本発明の目隠し用シートは、前記バインダー樹脂１００重量部に対し、前記微粒子の含有量が２０〜６５重量部であることを特徴とするものである。
【００１２】
また、本発明の目隠し用シートは、前記微粒子の平均粒子径が、前記マット層の厚みより大きいことを特徴とするものである。
【００１３】
また、本発明の目隠し用シートは、前記マット層表面の鉛筆硬度（ＪＩＳ−Ｋ５６００−５−４：１９９９）がＨ以上であることを特徴とするものである。
【００１４】
また、本発明の目隠し用シートは、部屋の内外を隔てるガラス窓又はガラス戸の内側に貼着され、基材と、前記基材上に形成されたマット層と、前記基材のマット層が形成された面と反対側の面に形成された粘着層とを有し、前記マット層は、バインダー樹脂と微粒子を含み、前記微粒子の平均粒子径が８〜２０μｍ、前記微粒子の粒子径分布の変動係数が１２％以下であることを特徴とするものである。
【００１５】
なお、本発明でいう平均粒子径は、コールタールカウンター法によって測定した値である。
【００１６】
また、本発明でいう微粒子の粒子径の変動係数とは、微粒子の粒子径のばらつきが平均粒子径に対してどの程度あるのかを表したものであり、その値は、粒子径の標準偏差を平均粒子径で除して求められた値の百分率値である。そして、粒子径の変動係数が小さいほど粒子度分布が狭く、粒子径が均一で粒子サイズが揃っていることを意味し、逆に、粒子径の変動係数が大きいほど粒子分布が広く、粒子径が不均一で粒子サイズが揃っていないことを意味する。
【発明の効果】
【００１７】
本発明の目隠しシートを窓ガラスに貼ると、外部からの視界を十分妨げることができ、優れた目隠し効果が得られるとともに、十分な明るさ（全光線透過率）を得ることができる。
【００１８】
また、微粒子の粒子径や変動係数及びマット層との厚みで、傷つきやすさが改善され十分な硬度をもたせることができる。
【図面の簡単な説明】
【００１９】
【図１】目隠し用シート（内貼り用）の一例を示す断面図
【発明を実施するための形態】
【００２０】
本発明の目隠し用シートは、基材と、前記基材上に形成されたマット層とを備えた目隠し用シートであって、前記マット層は、バインダー樹脂と微粒子を含み、前記微粒子の平均粒子径が８〜２０μｍ、前記微粒子の粒子径分布の変動係数１２％以下であることを特徴とするものである。
【００２１】
図１に本発明の目隠し用シートの断面を模式的に示す。基材（２）のうえにマット層（１）が形成されている。マット層は微粒子（１１）とバインダー樹脂（１２）からなる。このような目隠し用シートは粘着層（３）を介して窓ガラス（４）に貼着される。図１に示す例は、内貼用目隠しシートであり、シートを貼った側と反対側から外光が入る。この目隠しシートは、外光に対し適切な光透過性と目隠し効果を持つことを特徴とする。以下、各構成要素の実施の形態について説明する。
【００２２】
本発明の目隠し用シートは、基材上にマット層を有する構成となっている。
【００２３】
基材としては、各種光透過性プラスチックフィルムや光透過性ガラスを用いることができる。例えば、ポリエチレンテレフタレート、ポリエチレンナフタレート、ポリカーボネート、ポリプロピレン、ポリエチレン、ポリ塩化ビニル、ポリスチレン、(メタ)アクリル酸エステル樹脂、フッ素系樹脂などからなるプラスチックフィルムを用いることができる。これら基材の厚みは特に制限されないが、６μｍ〜２ｍｍ程度とすることが好ましく、さらには１２μｍ〜２００μｍ程度とすることが好ましい。またこれらは全光線透過率が８０％以上のものが好ましく、９０％以上のものがより好ましい。紫外線吸収剤や光安定剤を含有しているものでも良い。
【００２４】
マット層は、バインダー樹脂と微粒子とを含む。
【００２５】
マット層に含まれるバインダー樹脂としては、例えば、ポリ（メタ）アクリル酸系樹脂、ポリエステル樹脂、ポリ酢酸ビニル樹脂、ポリ塩化ビニル、ポリビニルブチラール樹脂、セルロース系樹脂、ポリスチレン／ポリブタジエン樹脂、ポリウレタン樹脂、アルキド樹脂、アクリル樹脂、不飽和ポリエステル樹脂、エポキシエステル樹脂、エポキシ樹脂、アクリルポリオール樹脂、ポリエステルポリオール樹脂、ポリイソシアネートエポキシアクリレート系樹脂、ウレタンアクリレート系樹脂、ポリエステルアクリレート系樹脂、ポリエーテルアクリレート系樹脂、フェノール系樹脂、メラミン系樹脂、尿素系樹脂、ジアリルフタレート系樹脂等の熱可塑性樹脂、熱硬化性樹脂、電離放射線硬化樹脂などを用いることが出来るが、表面硬度に優れる硬化性樹脂が特に好ましい。バインダー樹脂としては、これらの１種又は２種以上の混合物が用いられ、使用するフィルム基材への接着性、光透過性、使用する微粒子の分散性等を考慮し、選択することができる。
【００２６】
マット層に含まれる微粒子としては、アクリル系樹脂粒子、シリコーン系樹脂粒子、ナイロン系樹脂粒子、スチレン系樹脂粒子、ポリエチレン系樹脂粒子、ベンゾグアナミン系樹脂粒子、ウレタン系樹脂粒子などの光透過性の樹脂粒子があげられる。特に光透過性と耐候性に優れるアクリル系樹脂粒子が好ましい。
【００２７】
微粒子の平均粒子径は、８〜２０μｍである。微粒子の平均粒子径が８μｍ以上であると、マット層の表面に大きくて深い凹凸が生じやすくなり、ヘーズ効果が高まる。また、微粒子の平均粒子径が２０μｍ以下であれば、微粒子のマット層表面からの脱落を防ぐことができる。なお、微粒子の平均粒子径は、１０〜１５μｍがより好ましい。微粒子の平均粒子径が１０μｍ以上であると、マット層の表面により大きくて深い凹凸が生じやすくなり、ヘーズ効果がさらに高まる。また、微粒子の平均粒子径が１５μｍ以下であれば、微粒子のマット層表面からの脱落をさらに防ぐことができる。また、微粒子は粒子径分布の変動係数が１２％以下である微粒子を用いる。上述した粒子径範囲であってかつ上記変動係数の微粒子を用いることにより明るさ（全光線透過率）と目隠し効果（ヘーズ）を保つことができる。この理由は定かではないが、以下のように考えられる。
【００２８】
粒子径分布の変動係数１２％以下の微粒子を用いた場合、マット層表面に形成される凹凸は均一でかつ比較的明確である。これによって、比較的少ない微粒子の添加量であっても、充分な目隠し効果（ヘーズ）が得られ、また高い全光線透過率を得ることができる結果となる。
【００２９】
また、後述するマット層の厚みとの関係で適切な粒子径とすることにより、微粒子の添加量がある程度多くても、高い全光線透過率が得られる。これは、目隠し用シートの断面図（図１）に示すとおり微粒子粒子がマット層表面から突出していることが有効に働いたと考えられる。すなわち、透明の微粒子が突出していることによって、粒子数が増えても、光は粒子内部に通過し、シート膜全体としての全光線透過率は高くなる。さらに粒子によって光散乱が起きヘーズが生じるため、ヘーズ効果がさらに高くなることが考えられる。
【００３０】
本発明の目隠し用シートのヘーズ効果の指標としては、ＪＩＳ  Ｋ７１３６：２０００のヘーズが６０％以上であることが好ましく、６５％以上がさらに好ましい。
【００３１】
また、明るさを示す指標である全光線透過率は９３％以上が好ましい。
【００３２】
なお、本発明でいうヘーズおよび全光線透過率は、ヘーズメーター（ＮＤＨ２０００：日本電色社）を用いてマット層を有する面から光を入射させ、ヘーズはＪＩＳ
Ｋ７１３６：２０００に基づいて、全光線透過率はＪＩＳ Ｋ７３６１−１：１９９７に基づいて測定した（単位は％）。
【００３３】
さらに、微粒子の含有量は、要求される目隠し効果が異なるため一概には言えないが、バインダー樹脂１００重量部に対して２０〜６５重量部にするのが好ましい。バインダー樹脂１００重量部に対して、微粒子の含有量を２０重量部以上とすることにより、目隠し効果を得るに十分なヘーズを示しやすくなり、６５重量部以下とすることにより、基材とマット層との接着性を保つことができる。
【００３４】
さらに本発明では、マット層の厚みは、粒子径により異なるが４〜１０μｍであることが好ましい。なお、微粒子を除くマット層の厚み（μｍ）は、固形分塗布量（ｇ）と固形分比重（ｍ3／ｇ）の積を塗布面積（ｍ2）で除すことにより表される。マット層の厚みを４μｍ以上とすることにより、微粒子のマット層表面からの脱落を防ぎやすくなる。また、マット層の厚みを１０μｍ以下とすることにより、微粒子全体がマット層表面に埋もれにくくなるので、マット層の表面には大きくて深い凹凸ができやすくなり、ヘーズ効果が高まる。なお、マット層の厚みは、４．５〜１０μｍであることがより好ましく、５〜９μｍであることがさらに好ましい。
【００３５】
基材のマット層とは反対側の面には、被着体に貼り合わせるための粘着層を設けることが好ましい。粘着層としては、アクリル系感圧接着剤、ゴム系感圧接着剤などの感圧接着剤、ホットメルト接着剤などの接着剤の他、熱圧着可能な熱可塑性樹脂フィルムなどを用いることができる。感圧接着剤を用いる場合、粘着層上には、目隠し用シートの取り扱い性を損なわないようにセパレータを貼り合わせておくことが好ましい。セパレータとしては、各種合成樹脂フィルムに雛形処理を施したものなどを使用することができる。
【００３６】
粘着層の厚みは特に限定されるものではないが、２〜６０μｍが好ましく、１０〜４０μｍがさらに好ましく、１５〜３０μｍがより好ましい。
【００３７】
また本発明のマット層表面の鉛筆硬度（ＪＩＳ−Ｋ５６００−５−４：１９９９）はＨ以上が好ましい。マット層表面の鉛筆硬度がＨＢ以下であるとマット層に傷がつきやすく、Ｈ以上であるとマット層に傷がつきにくいという特性を持つためである。
【００３８】
なお、目隠し用シートは、マット層とは反対側の面に設けた粘着層をガラスに密着させ、貼合用のヘラ（スキージ）でマット層の表面を順次均一に擦りつけて貼り合せる。スキージーで表面を擦る際にマット層に傷がつくことが多いが、マット層表面の鉛筆硬度がＨ以上であることにより、傷がつきにくく、また内貼り用として用いた時にも傷の発生を防ぐことができる。
【００３９】
なお、マット層、および粘着層には、紫外線吸収剤、または紫外線遮蔽剤を添加しても良い。そうすることによって、目隠し用シートを貼合した被着体の内側にある物の紫外線劣化を防ぐことができる。特に、外貼り用シートの場合はマット層中に紫外線吸収剤を添加することが望ましい。一方、内貼り用シートの場合は粘着層中に紫外線吸収剤を加えることが望ましい。
【００４０】
上述したマット層、粘着層中には、硬化剤、レベリング剤などの添加剤を添加しても良い。
【００４１】
以上のようなマット層、粘着層を設ける方法としては、各層を構成する材料を、適宜必要に応じて添加剤や希釈溶剤等を加えて塗布液として調整して、当該塗布液を従来公知のコーティング方法により塗布し、乾燥して塗膜を形成する方法があげられる。
【００４２】
以上説明した本発明の目隠し用シートは、主として、窓ガラスや間仕切りなどの外側、または内側に貼りつけて使用されるが、粘着層のない目隠し用シートを透明ガラス窓の外側、または内側に吊るしても同様の効果が得られる。
【００４３】
以下、実施例及び図により本発明を更に説明する。なお、「部」、「％」は特に示さない限り、重量基準とする。
【実施例】
【００４４】
１．目隠し用シートの作製
基材として、厚み５０μｍのポリエステルフィルム（ダイアホイルＴ６００Ｅ：三菱樹脂社）を使用し、その一方の面に、下記処方の塗布液をそれぞれバーコート法により塗布した。各塗布液の各微粒子の平均粒子径、微粒子の粒子径分布の変動係数、微粒子の添加量、および希釈溶剤の添加量を表１に示す。
【００４５】
その後、乾燥を行ってマット層を形成し、実施例１〜１１および比較例１〜４の目隠し用シートを作製した。各マット層の厚み(μｍ)を表１に示した。
【００４６】
<目隠し用シート塗布液の処方>
・樹脂（固形分３５．２％）                      １００部
（916-257スプラクリヤーTXF：ミクニペイント株式会社）
・硬化剤（固形分７８．５％）                      １０部
（D14-354：ミクニペイント株式会社）
・微粒子                                    表１記載の部
・希釈溶剤                                  表１記載の部
なお、表１記載の粒子径の平均粒子径１０μｍ、変動係数１０％の微粒子は綜研化学株式会社のＭＸ１０００ＫＳ、粒子径の平均粒子径１５μｍ、変動係数５％の微粒子は根上工業株式会社のアートパールＧＲ４００、粒子径の平均粒子径２μｍ、変動係数５％の微粒子は根上工業株式会社のアートパールＦ４Ｐ、粒子径の平均粒子径３０μｍ、変動係数５％の微粒子は根上工業株式会社のアートパールＧＲ２００、粒子径の平均粒子径７μｍ、変動係数３４％の微粒子は大日精化工業株式会社のラブコロール０３０（ＭＤ）クリアー、粒子径の平均粒子径１０μｍ、変動係数３５％の微粒子はガンツ化成株式会社のＧＭ１００７Ｓを用いた。
【００４７】
【表１】
2015033815.tif 000003
【００４８】
Ｒ：微粒子の平均粒子径（μｍ）
ＣＶ：微粒子の粒子径分布の変動係数（％）
Ｐ／Ｂ：バインダー樹脂１００重量部に対する微粒子の含有量（重量部）
Ｔ：マット層の厚み（μｍ）
【００４９】
２．評価
各実験例で得られた目隠し用シートについて、全光線透過率及びヘーズを測定した。結果を表２にまとめた。
【００５０】
【表２】
2015033815.tif 000004
【００５１】
３．考察
表２から以下のことが考察できる。
【００５２】
実施例１〜１１の目隠し用シートは、すべて微粒子の平均粒子径が８〜２０μｍの範囲にあり、且つ微粒子の粒子径分布の変動係数が１２％以下であり、目隠し効果を得るに十分な６５％以上のヘーズを示すとともに全光線透過率も９３％以上の高い値を示した。
【００５３】
一方、比較例１〜２の目隠し用シートは、微粒子の粒子径分布の変動係数が１２％以下の範囲にあるが、微粒子の平均粒子径が８〜２０μｍの範囲からはずれるので、ヘーズが６０％以下となり、十分な目隠し効果が得られない結果となった。以上の結果から平均粒子径が８〜２０μｍであり、粒子径分布の変動係数が１２％以下であれば適切なヘーズ効果が得られることがわかる。
【００５４】
また、比較例３〜４の目隠し用シートは、微粒子の粒子径分布の変動係数が１２％以下の範囲からはずれるので、全光線透過率が９３％未満となり、十分な全光線透過率が得られない結果となった。以上の結果から微粒子の粒子径分布の変動係数が１２％以下であり、平均粒子径が８〜２０μｍであれば適切な全光線透過率が得られることがわかる。
【００５５】
実施例１〜１１の目隠し用シートは、すべて特定の粒子径及び変動係数をもつ微粒子をバインダー樹脂１００重量部に対して２０〜６５重量部の範囲に含有することにより、十分な目隠し効果（ヘーズ）及び明るさ（全光線透過率）が得られる結果となった。
【００５６】
実施例１、６の目隠し用シートについて、マット層表面の鉛筆硬度（ＪＩＳ−Ｋ５６００−５−４：１９９９）を測定したところＨであった。本発明の目隠し用シートでは、粒子径の変動係数が小さいがゆえに粒子の大きさが揃い、またマット層の厚みよりも微粒子の粒子径が大きいためマット層表面に硬度の高い粒子が並んだ凹凸が形成されているため、高い硬度が得られシート表面膜が傷つきにくいという効果が得られると考えられる（図１参照）。
【００５７】
以上の実施例が示すように、特定の粒子径及び変動係数をもつ微粒子を特定量含有することにより、目隠し効果（ヘーズ）と明るさ（全光線透過率）を保ち、かつ表面膜が傷つきにくいという特性をもった目隠しシートを得ることができた。
【符号の説明】
【００５８】
１・・・・マット層
１１・・・微粒子
１２・・・バインダー樹脂
２・・・・基材
３・・・・粘着層
４・・・・窓ガラス
【図１】
2015033815.tif 000005